着色剤と、溶剤と、HLBが9~11の範囲の蔗糖脂肪酸エステルとを含有する油性マーキング用インキ。更に二塩基酸エステルを含有する請求項1に記載の油性マーキング用インキ。文献1、2に記載の発明に使用されている蔗糖脂肪酸エステルのHLBは13~15で親水性が高いので、水に浸漬された状態では筆跡表面や筆跡と筆記面の界面に水が徐々に浸透して定着性を低下させ、指で擦ると容易に落ちてしまい、非吸収面の筆跡の耐水性が悪い。また、文献3に記載の発明に使用されている蔗糖脂肪酸エステルのHLBは1~8であり、親油性が高くアルコール系溶剤への溶解性が悪いので、低温下で不溶化して析出し、インキ吐出を低下させ、筆跡にカスレを生じる。また、高湿度下で放置されてインキが吸湿した状態になると、染料や樹脂等のインキ中に溶解している成分が水分との接触により不溶化して析出し、ペン先の微細なインキ通路を析出物が塞いでインキ吐出を低下させ、筆跡にカスレを生じ筆記不能となったり、筆跡中の樹脂が少なくなって、非吸収面への筆記したときの耐水性や耐擦過性等の堅牢性が悪くなったりする。本発明は、着色剤と、溶剤と、HLBが9~11の範囲の蔗糖脂肪酸エステルとを含有する油性マーキング用インキを要旨とするものである。HLB9~11の蔗糖脂肪酸エステルは、油性マーキングペン用インキ中の溶剤に溶解しているが、多価アルコールとエステル結合した化合物の中でも多価アルコール分子量が大きい割に水酸基が多く、この水酸基がインキ中に吸湿した水分を取り込み、環状に大きい構造を持つ蔗糖部分が吸湿した水を取り囲む状態となって、水に溶解しない染料や樹脂等のインキ中に溶解している成分の析出を抑制するので、ペン先からのインキ吐出性が良好で、且つ、非吸収面への筆記したときの耐水性や耐擦過性等の堅牢性が保持できる。また、このインキが非吸収面、ガラス等の親水面での筆跡となった時、蔗糖脂肪酸エステルの蔗糖部分が非吸収面に吸着してエステル部分が筆跡表面方向に存在するが、蔗糖脂肪酸エステルの脂肪酸エステル基は、主に蔗糖のグルコース側の水酸基に置換されているので、脂肪酸エステルに置換されていないフルクトース部分が非吸収面に吸着し、その上にグルコース部分が存在し、筆跡表面に脂肪酸エステルが存在するという後述の二塩基酸エステルを取り込みやすい三層構造となっている。二塩基酸エステルの両端のエステル基がフルクトース部分と結合し、非吸収面に吸着した蔗糖部分の吸着をより強固なものにすることで非吸収面での筆跡定着性が増し、両端のエステル基の中間のアルキル鎖部分が筆跡表面に存在することで筆跡表面がより親油性を有するので、筆跡の耐水性や耐擦過性等の堅牢性を向上することが可能となる。PPフィルム等の疎水面での筆跡となった時は、二塩基酸エステルと蔗糖脂肪酸エステルが絡み合いながら、二塩基酸エステルのアルキル鎖部分や蔗糖脂肪酸エステルの脂肪酸エステル部分が吸着するので、筆跡の耐水性や耐擦過性等の堅牢性を向上することが可能になる。また、筆跡表面に存在する二塩基酸エステルのアルキル鎖部分は、筆跡中の樹脂が乾固する際生じる体積収縮時の内部応力を減ずることができるため堅牢性が更に高まる。以下に発明を詳細に説明する。本発明に使用する着色材は、従来油性マーキングペン用インキに用いられている染料及び/又は顔料が使用可能である。着色剤として使用する染料は、溶剤に可溶であればよく、ニグロシン系染料、油溶性染料、造塩タイプ油溶性染料、含金属錯塩染料、酸性染料、直接染料などが挙げられる。例えば、ソルベントイエロー2、同6、同14、同15、同16、同19、同21、同33、同56、同61、同62、同79、同80、同82、同83:1、同151、ソルベントオレンジ1、同2、同5、同6、同14、同37、同40、同41、同44、同45、同62、ソルベントレッド1、同3、同8、同23、同24、同25、同27、同30、同49、同81、同82、同83、同84、同89、同91、同100、同109、同121、同122、同127、同132、同218、ディスパースレッド9、ソルベントバイオレット8、同13、同14、同21、同21:1、同27、ディスパースバイオレット1、ソルベントブルー2、同4、同5、同11、同12、同25、同35、同36、同38、同44、同45、同55、同67、同70、同73、ソルベントグリーン3、ソルベントブラウン3、同5、同20、同28、同37、ソルベントブラック3、同5、同7、同22、同22:1、同23、同27、同29、同34、同43、同123、ベーシックブルー7、ジャパノールファストブラックDコンクC.I.ダイレクトブラック17、ウォーターブラック100LC.I.ダイレクトブラック19、ウォーターブラックL-200C.I.ダイレクトブラック19、ダイレクトファストブラックBC.I.ダイレクトブラック22、ダイレクトファストブラックABC.I.ダイレクトブラック32、ダイレクトディープブラックEXC.I.ダイレクトブラック38、ダイレクトファストブラックコンクC.I.ダイレクトブラック51、カヤラススプラグレイVGNC.I.ダイレクトブラック71、カヤラスダイレクトブリリアントエローGC.I.ダイレクトエロー4、ダイレクトファストエロー5GLC.I.ダイレクトエロー26、アイゼンプリムラエローGCLHC.I.ダイレクトエロー44、ダイレクトファストエローRC.I.ダイレクトエロー50、アイゼンダイレクトファストレッドFHC.I.ダイレクトレッド1、ニッポンファストスカーレットGSXC.I.ダイレクトレッド4、ダイレクトファストスカーレット4BSC.I.ダイレクトレッド23、アイゼンダイレクトローデュリンBHC.I.ダイレクトレッド31、ダイレクトスカーレットBC.I.ダイレクトレッド37、カヤクダイレクトスカーレット3BC.I.ダイレクトレッド39、アイゼンプリムラピンク2BLHC.I.ダイレクトレッド75、スミライトレッドF3BC.I.ダイレクトレッド80、アイゼンプリムラレッド4BHC.I.ダイレクトレッド81、カヤラススプラルビンBLC.I.ダイレクトレッド83、カヤラスライトレッドF5GC.I.ダイレクトレッド225、カヤラスライトレッドF5BC.I.ダイレクトレッド226、カヤラスライトローズFRC.I.ダイレクトレッド227、ダイレクトスカイブルー6BC.I.ダイレクトブルー1、ダイレクトスカイブルー5BC.I.ダイレクトブルー15、スミライトスプラブルーBRRコンクC.I.ダイレクトブルー71、ダイボーゲンターコイズブルーSC.I.ダイレクトブルー86、ウォーターブルー3C.I.ダイレクトブルー86、カヤラスターコイズブルーGLC.I.ダイレクトブルー86、カヤラススプラブルーFF2GLC.I.ダイレクトブルー106、カヤラススプラターコイズブルーFBLC.I.ダイレクトブルー199、アシッドブルーブラック10BC.I.アシッドブラック1、ニグロシンC.I.アシッドブラック2、スミノールミリングブラック8BXC.I.アシッドブラック24、カヤノールミリングブラックVLGC.I.アシッドブラック26、スミノールファストブラックBRコンクC.I.アシッドブラック31、ミツイナイロンブラックGLC.I.アシッドブラック52、アイゼンオパールブラックWHエクストラコンクC.I.アシッドブラック52、スミランブラックWAC.I.アシッドブラック52、ラニルブラックBGエクストラコンクC.I.アシッドブラック107、カヤノールミリングブラックTLBC.I.アシッドブラック109、スミノールミリングブラックBC.I.アシッドブラック109、カヤノールミリングブラックTLRC.I.アシッドブラック110、アイゼンオパールブラックニューコンクC.I.アシッドブラック119、ウォーターブラック187-LC.I.アシッドブラック154、カヤクアシッドブリリアントフラビンFFC.I.アシッドエロー7:1、カヤシルエローGGC.I.アシッドエロー17、キシレンライトエロー2G140C.I.アシッドエロー17、スミノールレベリングエローNRC.I.アシッドエロー19、ダイワタートラジンC.I.アシッドエロー23、カヤクタートラジンC.I.アシッドエロー23、スミノールファストエローRC.I.アシッドエロー25、ダイアシッドライトエロー2GPC.I.アシッドエロー29、スミノールミリングエローOC.I.アシッドエロー38、スミノールミリングエローMRC.I.アシッドエロー42、ウォーターエロー6C.I.アシッドエロー42、カヤノールエローNFGC.I.アシッドエロー49、スミノールミリングエロー3GC.I.アシッドエロー72、スミノールファストエローGC.I.アシッドエロー61、スミノールミリングエローGC.I.アシッドエロー78、カヤノールエローN5GC.I.アシッドエロー110、スミノールミリングエロー4G200C.I.アシッドエロー141、カヤノールエローNGC.I.アシッドエロー135、カヤノールミリングエロー5GWC.I.アシッドエロー127、カヤノールミリングエロー6GWC.I.アシッドエロー142、スミトモファストスカーレットAC.I.アシッドレッド8、カヤクシルクスカーレットC.I.アシッドレッド9、ソーラールビンエクストラC.I.アシッドレッド14、ダイワニューコクシンC.I.アシッドレッド18、アイゼンボンソーRHC.I.アシッドレッド26、ダイワ赤色2号C.I.アシッドレッド27、スミノールレベリングブリリアントレッドS3BC.I.アシッドレッド35、カヤシルルビノール3GSC.I.アシッドレッド37、アイゼンエリスロシンC.I.アシッドレッド51、カヤクアシッドローダミンFBC.I.アシッドレッド52、スミノールレベリングルビノール3GPC.I.アシッドレッド57、ダイアシッドアリザリンルビノールF3G200C.I.アシッドレッド82、アイゼンエオシンGHC.I.アシッドレッド87、ウォーターピンク2C.I.アシッドレッド92、アイゼンアシッドフロキシンPBC.I.アシッドレッド92、ローズベンガルC.I.アシッドレッド94、カヤノールミリングスカーレットFGWC.I.アシッドレッド111、カヤノールミリングルビン3BWC.I.アシッドレッド129、スミノオールミリングブリリアントレッド3BNコンクC.I.アシッドレッド131、スミノールミリングブリリアントレッドBSC.I.アシッドレッド138、アイゼンオパールピンクBHC.I.アシッドレッド186、スミノールミリングブリリアントレッドBコンクC.I.アシッドレッド249、カヤクアシッドブリリアントレッド3BLC.I.アシッドレッド254、カヤクアシッドブリリドブリリアントレッドBLC.I.アシッドレッド265、カヤノールミリングレッドGWC.I.アシッドレッド276、ミツイアシッドバイオレット6BNC.I.アシッドバイオレット15、ミツイアシッドバイオレットBNC.I.アシッドバイオレット17、スミトモパテントピュアブルーVXC.I.アシッドブルー1、ウォーターブルー106C.I.アシッドブルー1、パテントブルーAFC.I.アシッドブルー7、ウォーターブルー9C.I.アシッドブルー9、ダイワ青色1号C.I.アシッドブルー9、スプラノールブルーBC.I.アシッドブルー15、オリエントソルブルブルーOBCC.I.アシッドブルー22、スミノールレベリングブルー4GLC.I.アシッドブルー23、ミツイナイロンファストブルーGC.I.アシッドブルー25、カヤシルブルーAGGC.I.アシッドブルー40、カヤシルブルーBRC.I.アシッドブルー41、ミツイアリザリンサフィロールSEC.I.アシッドブルー43、スミノールレベリングスカイブルーRエクストラコンクC.I.アシッドブルー62、ミツイナイロンファストスカイブルーBC.I.アシッドブルー78、スミトモブリリアントインドシアニン6Bh/cC.I.アシッドブルー83、サンドランシアニンN-6B350C.I.アシッドブルー90、ウォーターブルー115C.I.アシッドブルー90、オリエントソルブルブルーOBBC.I.アシッドブルー93、スミトモブリリアントブルー5GC.I.アシッドブルー103、カヤノールミリングウルトラスカイSEC.I.アシッドブルー112、カヤノールミリングシアニン5RC.I.アシッドブルー113、アイゼンオパールブルー2GLHC.I.アシッドブルー158、ダイワギニアグリーンBC.I.アシッドグリーン3、アシッドブリリアントミリンググリーンBC.I.アシッドグリーン9、ダイワグリーン70C.I.アシッドグリーン16、カヤノールシアニングリーンGC.I.アシッドグリーン25、スミノールミリンググリーンGC.I.アシッドグリーン27、マキシロンブルーGRLC.I.アシッドグリーン41、アイゼンカチロンブルーBRLHC.I.アシッドグリーン54、アイゼンダイヤモンドグリーンGHC.I.ベーシックグリーン1、アイゼンマラカイトグリーンC.I.ベーシックグリーン4、ビスマルクブラウンGC.I.ベーシックブラウン1等を用いることができる。着色材として使用する顔料としては、従来公知のピグメントブラック6、同7等のカーボンブラック、ピグメントブルー27、同9、ピグメントバイオレット15、ピグメントレッド259等の金属錯塩系顔料、ピグメントホワイト6、ピグメントイエロー42、ピグメントブラック11、ピグメントレッド101等の金属酸化物系顔料、ピグメントイエロー53、ピグメントブラウン24等の複合酸化物系顔料等、ピグメントホワイト21、同22、同27、同28、同19、同24、カオリンクレー、焼成クレー、タルク、ベントナイト、マイカ、白雲母、金雲母、ネフェリンシナイト等の体質顔料、アルミニウムペースト、アルミニウムフレークパウダー、ブロンズ粉等の金属粉系顔料、ピグメントホワイト1、同14、二酸化チタン、被覆雲母等の真珠光沢顔料等の無機顔料、ピグメントレッド81、同81:1、同81:2、同81:3、同81:4、同82、同83、同84、同90、同90:1、同151、同169、同172、同173、同174、同191、ピグメントオレンジ39、ピグメントイエロー18、同100、同104、同115、同117、ピグメントブルー1、同1:2、同2、同3、同8、同9、同10、同11、同12、同14、同53、同62、同63、ピグメントバイオレット1、同2、同2:2、同3、同3:1、同3:3、同4、同5、同5:1、同6:1、同7:1、同9、同12、同20、同26、同27、同39、ピグメントグリーン1、同2、同3、同4、同8、同9、同10、同12、同45、ピグメントブラウン3等のレーキ系顔料、ピグメントレッド1、同3、同21、同112、同114、同146、同170、同187、同150、同185、同38、同41、ピグメントオレンジ5、同38、同36、同16、同13、同34、ピグメントイエロー1、同3、同97、同167、同154、同12、同13、同14、同17、同55、同83、同81、同10、ピグメントブラウン25等の不溶性アゾ顔料、ピグメントレッド144、同166等の縮合アゾ顔料、ピグメントレッド53、同53:1、同53:3、同50、同50:1、同49、同49:1、同49:2、同49:3、同57:1、同48:1、同48:2、同48:3、同48:4、同52:1、同63:1、同63:2、同58:2、同58:4、同51、同60:1、同64:1、ピグメントオレンジ17、同18、同19、ピグメントイエロー61、同62等のアゾレーキ系顔料、ピグメントブルー15、同15:1、同15:2、同15:3、同15:4、同15:5、同15:6、同16、同17:1、ピグメントグリーン7、同36、同37等のフタロシアニン系顔料、ピグメントレッド122、同202、同206、同207、同209、ピグメントオレンジ48、ピグメントバイオレット19等のキナクリドン系顔料、ピグメントレッド168、同177、ピグメントオレンジ51、ピグメントイエロー24、同108、ピグメントブルー60等のアントラキノン系顔料、ピグメントレッド123、同149、同178、同179、同190、同224、ピグメントバイオレット29、ピグメントブラック31、同32等のペリレン系顔料、ピグメントレッド194、ピグメントオレンジ43等のペリノン系顔料、ピグメントレッド88、同181、ピグメントブラウン27、ピグメントブルー66、同63等のインジゴ系顔料、ピグメントバイオレット23、同37等のジオキサジン系顔料、ピグメントイエロー138等のキノフタロン系顔料、ピグメントオレンジ61、ピグメントイエロー109、同110、同173等のイソインドリノン系顔料、ピグメントレッド260、ピグメントオレンジ66、同69、ピグメントイエロー139、同185等のイソインドリン系顔料、ピグメントイエロー150、ピグメントグリーン8、ピグメントグリーン10等のアゾ金属錯体顔料、ピグメントレッド257、ピグメントオレンジ68、ピグメントイエロー129、同153、同65等のアゾメチン金属錯体顔料、ピグメントレッド254、同255、同264、同270、同272、ピグメントオレンジ71、同73等のジケトピロロピロール系顔料、ピグメントブルー18、同19、同56、同57、同61、同56:1、同61:1等のアルカリブルー顔料、ピグメントブラック1等のアニリンブラック、ベーシックイエロー40、ベーシックレッド1、ベーシックバイオレット10、アシドイエロー7、アシドレッド92、アシドブルー9、ディスパーズイエロー121、ディスパーズブルー7、ダイレクトイエロー85、フルオロセントブライティングホワイテックスWS52、ソルベントイエロー44、ソルベントブルー5等の蛍光染料を合成樹脂中で固溶体とした蛍光顔料等の有機顔料等の中から、油性マーキングペン用インキに微粒子として安定に分散し得るものを1種または2種以上を適宣選択して用いることができる。上記した着色剤は単独或いは複数混合して使用することが出来、使用量はインキ全量に対して1~30重量が好ましい。1重量未満では濃度が低すぎて筆跡が確認しにくく、30重量を超えるとインキ粘度が高くなり筆記具からのインキ吐出が不十分になる不具合が発生する恐れがある。本発明に使用する溶剤は、従来油性マーキングペン用インキに使用できる揮発性の溶剤であれば限定なく使用できるが、来公知のメチルアルコール、エチルアルコール、ノルマル-プロピルアルコール、イソプロピルアルコール、ノルマル-ブチルアルコール、イソブチルアルコール、第2ブチルアルコール、第3ブチルアルコール等の炭素数4以下の低級アルコールの中から、1種または2種以上混合して使用するのが好ましい。また、その使用量は、使用する他の成分との混和性を考慮して種々の混合比が決定されるが、インキ全量に対して30~90重量が好ましい。また、キシレン、トルエン等の芳香族炭化水素や、メチルエチルケトン、メチルイソブチルケトン等の低級脂肪族ケトンや、酢酸エチル、酢酸ブチル等の低級脂肪酸の低級アルコールエステルや、ヘキサン、ヘプタン等の脂肪族炭化水素や、シクロヘキサン、エチルシクロヘキサン等の脂環族炭化水素や、エチレングリコールモノエチルエーテル、エチレングリコールモノメチルエーテル、プロピレングリコールモノメチルエーテル、プロピレングリコールモノエチルエーテル等のグリコールアルキルエーテルやこれらのエステル等の有機溶剤、エチレングリコールモノメチルエーテル、エチレングリコールモノエチルエーテル、エチレングリコールモノブチルエーテル、エチレングリコールモノヘキシルエーテル、ジエチレングリコールモノメチルエーテル、ジエチレングリコールモノエチルエーテル、ジエチレングリコールモノブチルエーテル、ジエチレングリコールモノヘキシルエーテル、プロピレングリコールモノメチルエーテル、プロピレングリコールモノエチルエーテル、プロピレングリコールモノノルマルブチルエーテル、プロピレングリコールモノノルマルプロピルエーテル、ジプロピレングリコールモノメチルエーテル、ジプロピレングリコールモノエチルエーテル、ジプロピレングリコールモノノルマルプロピルエーテル、ジプロピレングリコールモノブチルエーテル、トリプロピレングリコールモノメチルエーテル、トリプロピレングリコールモノエチルエーテル、トリプロピレングリコールモノブチルエーテル等のグリコールエーテル系溶剤や、エチレングリコール、ジエチレングリコール、プロピレングリコール、ジプロピレングリコール、ヘキシレングリコール、グリセリン、ポリエチレングリコール等のグリコール系溶剤、酢酸エチル、酢酸-n-プロピル、酢酸イソプロプル、酢酸-n-ブチル、酢酸イソブチル、酢酸-n-アミル、酢酸-2-エチルヘキシル、イソ酪酸イソブチル、乳酸エチル、乳酸-n-ブチル等のエステル系溶剤や、アルコールやそのエチレンオキサイド及び/またはプロピレンオキサイド付加誘導体や、β-フェニルエチルアルコール、α-メチルベンジルアルコール、ラウリルアルコール、トリデシルアルコール、イソドデシルアルコール、イソトリデシルアルコール等のアルコール系溶剤や、エチレングリコールモノフェニルエーテル、プロピレングリコールモノフェニルエーテルやそのエチレンオキサイド及び/またはプロピレンオキサイド付加誘導体等の芳香環を持つグリコールエーテル系溶剤等を単独もしくは複数混合して使用可能である。さらに必要に応じて、揮発性でない溶剤を前記揮発性溶剤と併用することも可能である。非吸収面での耐水性付与、皮膜形成付与、被筆記面への付着性付与およびインキの粘度調整等の目的で、天然樹脂、合成樹脂が使用でき、具体的には、ロジン、ロジンエステル、ロジン変性グリセリンエステル、ロジン変性マレイン酸樹脂、ロジン変性フェノール樹脂、ロジン変性フェノールグリセリンエステル等のロジン系樹脂、エチルセルロース、アセチルセルロース等のセルロース樹脂、石油系樹脂、ケトン系樹脂、ポリビニルブチラール、塩化ビニル-酢酸ビニル共重合物、塩化ビニリデン-塩化ビニル共重合物、セラック、ポリビニルアルコール、ポリアクリル酸ソーダ、ポリアクリルアミド、ポリエチレンオキサイド、ポリビニルピロリドン等の水溶性合成高分子、グァーガム、ローカストビーンガム及びそれらの誘導体などの種子多糖類、キサンタンガム、ウェランガム及びそれらの誘導体などの微生物系多糖類、カラギーナン、アルギン酸及びそれらの誘導体などの海藻多糖類、タラガントガム等の樹脂多糖類、セルロース系樹脂等が挙げられる。具体的には、フェノール樹脂として、タマノル100S、同510以上、荒川化学工業株製、ヒタノール1501、同2501以上、日立化成工業株製、YP-90、YP-90L、YSポリスターS145、同2100、同2115、同2130、同T80、同T100、同T115、同T130、同T145、マイティエースG125、同150以上、ヤスハラケミカル株製などが、ケトン樹脂として、ケトンレジンK-90荒川化学工業株製、ハロン80、同110H以上、本州化学株製、シンセティックレジンAP、同SK、同1201以上、ヒュルス社製、独国などが、ロジン樹脂として、ハーコリンD、ペンタリン255、同261以上、理化ハーキュレス株製、ハリマックT80、ハリエスターNL、ネオトールC、ガムロジンX以上、ハリマ化成株製、ガムロジンWW中国産、エステルガムH荒川化学工業株製などが、ブチラール樹脂として、デンカブチラール2000-L、同3000-1、同3000-2、同3000-4、同3000-K以上、電気化学工業株製、エスレックBL-1、同4BL-3、同BL-S、同BX-10以上、積水化学工業株製などが、セラックとして、セラックNSC、セラックCS、セラックB.D.S.以上、日本シェラック工業株製、セラックGBN-D、セラックPEARL-N811、セラックGBN-DF以上、株岐阜セラック製造所製などが挙げられる。これらは単独あるいは複数混合して使用でき、その使用量は油性インキ全量に対して1~20重量が好ましい。1重量未満では非吸収面に対する筆跡の定着性が不十分であり、20重量を超えるとインキの粘度が高くなり筆記具ペン先からのインキ吐出が悪くなるからである。本発明に使用される蔗糖脂肪酸エステルは、インキが吸湿した時に染料や樹脂等のインキ中に溶解している成分の析出抑制剤としてHLBが9以上11未満のものを使用する。HLB9未満の蔗糖脂肪酸エステルは非水溶性で吸湿した水分を取り込めず、インキ成分の析出を抑制できないのでペン先からのインキ吐出性を低下させ、筆跡にカスレを生じ、明瞭な筆跡を得ることができない。また、HLB11がより大きい蔗糖脂肪酸エステルは水を取り込むことはできるが、非吸収面での筆跡耐水性が維持できない。蔗糖脂肪酸エステルは、蔗糖と脂肪酸とのエステルであり、前期脂肪酸は、炭素数が4~24の飽和又は不飽和脂肪酸であり、ラウリン酸、ミリスチン酸、パルミチン酸、ステアリン酸、エイコサン酸、オレイン酸等が挙げられる。HLBが9以上11未満の蔗糖脂肪酸エステルとしては、三菱化学フーズ株社製リョートーシュガーエステルS-970HLB9、S-1170HLB11、S-1170FHLB11、第一工業製薬株社製の、DKエステルF110HLB11、F90HLB9.5、F70HLB9等が挙げられる。これらは単独あるいは複数混合して使用でき、その使用量は油性インキ全量に対して0.5~10重量が好ましい。0.5重量未満ではインキが吸湿したときの溶解しているインキ成分の析出抑制効果が不十分であり、10重量を超えるとインキの粘度が高くなり筆記具ペン先からのインキ吐出が悪くなるからである。本発明に使用される二塩基酸エステルは、蔗糖脂肪酸エステルと併用することで、非吸収面への筆記したときの耐水性や耐擦過性等の堅牢性付与剤として使用するものである。二塩基酸エステルとしては、DMAアジピン酸ジメチル、DBAアジピン酸ジブチル、DIBAアジピン酸イソブチル、DOAアジピン酸ジ-2エチルヘキシル、DINAアジピン酸ジイソノニル、DIDAアジピン酸ジイソデシル、DOZアゼライン酸ジ-2エチルヘキシル、DMSセバシン酸ジメチル、DBSセバシン酸ジブチル、DOSセバシン酸ジ2-エチルヘキシル、BXAアジピン酸ジブチルジグリコール、BXA-Rアジピン酸ジブチルジグリコール以上、大八化学工業株製、NIKKOLDES-SPセバシン酸ジエチル、同DIDアジピン酸ジイソプロピル、同DISセバシン酸ジイソプロピル、同DISMリンゴ酸ジイソステアリル、以上、日光ケミカルズ株製、DS-1220セバシン酸ジブチル2-エチルヘキシル、豊国精油株製等が挙げられる。その中でも両端のエステル基の中間のメチレン鎖部分の炭素数20以下がより好ましい。これは、両端のエステル基が非吸収面に吸着しているフルクトースの脱落を防止するのに、二塩基酸エステルのメチレン鎖の炭素数が20より大きいと、メチレン鎖が長くなり脱落抑制力が弱くなるからである。また、必要に応じて、湿潤剤として、例えば炭素数4超のアルコール系溶剤、グリコール類やグリセリン脂肪酸エステル、ポリグリセリン脂肪酸エステル、ポリオキシエチレングリセリン脂肪酸エステル等、粘度調整剤としてヒドロキシエチルセルロース、ヒドロキシプロピルセルロース、メチルセルロース、エチルセルロース等のセルロース類など、種々の添加剤を適宣選択して使用することができる。更に、必要に応じて、非イオン界面活性剤、アニオン系界面活性剤、防錆剤、筆跡の滲み止め剤、筆跡の平滑付与材、水等の添加剤が用いられてもよい。本発明の油性マーキングペン用インキを製造するに際しては、従来知られている種々の方法が採用できる。例えば、上記各成分を配合し、ホモミキサー、ラボミキサー等の高速撹拌機や、ボールミル、サンドミルまたはビーズミル等の分散機にて混合分散することにより容易に得ることができる。以下、本発明を実施例により詳細に説明する。実施例1ニグロシンベースEX染料、オリエント株製10.0重量部エタノール65.0重量部ノルマルプロパノール10.0重量部ベンジルアルコール5.0重量部SILWETFZ-2203日本ユニカー株製1.0重量部YP-90L定着樹脂、ヤスハラケミカル株製7.0重量部リョートーシュガーエステルS970蔗糖脂肪酸エステル、HLB9、三菱化学フーズ株製2.0重量部上記成分を、撹拌混合して溶解させ黒色の油性マーキング用インキを得た。実施例2バリファストレッド1308染料、オリエント化学工業株製6.0重量部エタノール72.0重量部プロピレングリコールモノエチルエーテル10.0重量部ベンジルアルコール5.0重量部ヒタノール1501定着樹脂、日立化成工業株製6.0重量部DKエステルF90蔗糖脂肪酸エステル、HLB9.5、第一工業製薬株製1.0重量部上記成分を、撹拌混合して溶解させ赤色の油性マーキング用インキを得た。実施例3フジASブラック810ポリビニルブチラールで黒色顔料をコーティングした加工顔料、冨士色素株製8.0重量部エタノール50.0重量部イソプロピルアルコール32.0重量部カルビノール変性シリコーンオイル滲み防止剤1.0重量部マイティエースG125定着樹脂、ヤスハラケミカル株製7.0重量部リョートーシュガーエステルS1170蔗糖脂肪酸エステル、HLB11、三菱化学フーズ株製2.0重量部上記成分を、撹拌混合して溶解させ黒色の油性マーキング用インキを得た。実施例4バリファストブラック3806染料、オリエント株製16.0重量部エタノール40.0重量部プロピレングリコールモノメチルエーテル20.0重量部ベンジルアルコール10.0重量部ハリマックT80定着樹脂、ハリマ化成株製8.5重量部DKエステルF110蔗糖脂肪酸エステル、HLB11、第一工業製薬株製1.0重量部セバシン酸イソプロピル二塩基酸エステル4.0重量部アルコキシ変性シリコーンオイル滲み防止剤0.5重量部上記成分を、撹拌混合して溶解させ黒色の油性マーキング用インキを得た。実施例5バリファストブラック3806染料、オリエント株製12.0重量部エタノール40.0重量部プロピレングリコールモノメチルエーテル15.0重量部3-メトキシ-3-メチル-1-ブタノール15.0重量部ハリマックT80定着樹脂、ハリマ化成株製14.0重量部DKエステルF90蔗糖脂肪酸エステル、HLB9.5、第一工業製薬株製1.0重量部アジピン酸イソプロピル二塩基酸エステル3.0重量部上記成分を、撹拌混合して溶解させ黒色の油性マーキング用インキを得た。実施例6バリファストブラック3806染料、オリエント株製12.0重量部エタノール42.5重量部プロピレングリコールモノメチルエーテル20.0重量部ベンジルアルコール5.0重量部ハリマックT80定着樹脂、ハリマ化成株製16.0重量部DKエステルF90蔗糖脂肪酸エステル、HLB9.5、第一工業製薬株製1.0重量部セバシン酸イソプロピル二塩基酸エステル3.0重量部カルビノール変性シリコーンオイル滲み防止剤0.5重量部上記成分を、撹拌混合して溶解させ黒色の油性マーキング用インキを得た。実施例7バリファストブラック3806染料、オリエント株製16.0重量部エタノール40.0重量部プロピレングリコールモノメチルエーテル15.0重量部ベンジルアルコール5.0重量部ハリマックT80定着樹脂、ハリマ化成株製8.5重量部DKエステルF110蔗糖脂肪酸エステル、HLB11、第一工業製薬株製11.0重量部セバシン酸イソプロピル二塩基酸エステル4.0重量部アルコキシ変性シリコーンオイル滲み防止剤0.5重量部上記成分を、撹拌混合して溶解させ黒色の油性マーキング用インキを得た。実施例8バリファストブラック3806染料、オリエント株製12.0重量部エタノール40.0重量部プロピレングリコールモノメチルエーテル15.0重量部3-メトキシ-3-メチル-1-ブタノール15.9重量部ハリマックT80定着樹脂、ハリマ化成株製14.0重量部DKエステルF90蔗糖脂肪酸エステル、HLB9.5、第一工業製薬株製0.1重量部ステアリン酸ブチル一塩基酸エステル3.0重量部上記成分を、撹拌混合して溶解させ黒色の油性マーキング用インキを得た。実施例9バリファストブラック3806染料、オリエント株製12.0重量部エタノール42.5重量部プロピレングリコールモノメチルエーテル13.0重量部ベンジルアルコール5.0重量部ハリマックT80定着樹脂、ハリマ化成株製16.0重量部DKエステルF110蔗糖脂肪酸エステル、HLB11、第一工業製薬株製11.0重量部カルビノール変性シリコーンオイル滲み防止剤0.5重量部上記成分を、撹拌混合して溶解させ黒色の油性マーキング用インキを得た。比較例1実施例3において、リョートーシュガーエステルS1170の代わりにエタノールを加えた以外は同様に為して油性マーキング用インキを得た。比較例2実施例1において、リョートーシュガーエステルS1170の代わりにリョートーシュガーエステルS570蔗糖脂肪酸エステル、HLB5、三菱化学フーズ株製を加えた以外は同様に為して油性マーキング用インキを得た。比較例3実施例1において、リョートーシュガーエステルS1170の代わりにDKエステルF140蔗糖脂肪酸エステル、HLB13、第一工業製薬株製を加えた以外は同様に為して油性マーキング用インキを得た。比較例4実施例1において、リョートーシュガーエステルS1170の代わりにデカグリセリルジステアレートHLB9.5を加えた以外は同様に為して油性マーキング用インキを得た。比較例5実施例1において、リョートーシュガーエステルS1170の代わりにドデカン二酸ジメチル二塩基酸エステルを加えた以外は同様に為して油性マーキング用インキを得た。上記、実施例1~9、比較例1~5で得た油性マーキングペン用インキを、繊維芯のペン先と中綿を使用した筆記具ぺんてるペン<グリーンラベル>NN50<丸芯>、ぺんてる株製に充填し、油性マーキングペン用インキの試験用筆記具を得た。この試験用筆記具を用いてインキが吸湿したときの筆記性、非吸収面での筆跡耐擦過性、及び筆跡耐水性を評価した。筆記性キャップを取り、25°C湿度80下にて5分放置した後、ポリプロピレンPP製OHPシート薄口リコー教育機器株製に、上記試験用筆記具を用いて荷重150g、筆記速度7.0cm/秒、筆記角度70°で直線を10cm筆記し、その書き始めから正常筆記できた筆跡の位置までの長さを測定した。判定方法:10cm:全くかすれず完全に筆記できることを示す。0cm:全く筆記できないことを示す。非吸収面での筆跡耐擦過性試験ポリプロピレンPP製OHPシート薄口リコー教育機器株製に、上記試験用筆記具を用いて横1回均一にインキを面状に塗布し10分間乾燥させ試験サンプルとする。次に試験サンプルの上に上質紙を重ね、底面の直径50mm、質量500gの重りを乗せ、左右10回上質紙を往復移動させた。塗布した面の面積を100とし、試験後に転写されずに残った面の面積を測定して、転写されずに残った面積の割合を算出した。判定方法:100:筆跡の転写が全く認められず、筆跡が100残っていることを示す。0:インキを塗布した面がすべて転写されていることを示す。非吸収面での筆跡耐水性試験平滑なガラス板厚さ2mmに、上記試験用筆記具を用いて荷重150g、筆記速度7.0cm/秒、筆記角度70°で直線を10cm筆記し、10分間乾燥させ試験サンプルとした。次にステンレス容器に水道水を入れ、その中に試験サンプルを2時間浸漬した後、取り出して指で20回擦り、試験後に残った筆跡の長さを測定した。判定方法:10cm:ガラス板上の筆跡が完全に残っている事を示す。0cm:ガラス板上の筆跡が完全に消えている事を示す。実施例1~9のインキは、HLBが9~11の蔗糖脂肪酸エステルを添加することで、インキが吸湿した時に染料や樹脂等のインキ中に溶解している成分の析出を抑制できるので、ペン先からのインキ吐出性が良好で、非吸収面への筆記したときの耐水性や耐擦過性等の堅牢性が良好な結果を得ることができた。中でも、実施例4~8のインキは、二塩基酸エステルを添加し、HLBが9~11の蔗糖脂肪酸エステルと併用することで筆跡表面がより親油性を有することができるので、非吸収面での筆跡堅牢性が実施例1~3よりも良好な結果を得ることができた。特に、実施例4~6のインキは、二塩基酸エステルとHLBが9~11の脂肪酸エステルを好ましい添加量で併用しているので、より良好な結果を得ることができた。これに対して比較例1~5は、インキが吸湿した時に染料や樹脂等のインキ中に溶解している成分が析出してしまい、ペン先からのインキ吐出性が悪く、且つ、非吸収面への筆記したときの耐水性や耐擦過性等の堅牢性失われてしまう。